СПОСОБ ПОЛУЧЕНИЯ ОРГАНОМОДИФИЦИРОВАННЫХ ГЛИН ДЛЯ НАНОКОМПОЗИТОВ

1. Способ получения органомодифицированных глин для нанокомпозитов путем обработки природного глинистого слоистого силиката характеризующийся тем, что в нем исходное сырье-глину подвергают измельчению до размеров кусков 2-3 см, последующей сушке и определению в нем общего содержания неглинистых включений, первичной активации глины путем распыления порошка соды и одновременной механоактивации слоев измельчено-подсушенного сырья до среднего содержания ионов натрия не менее 2,5%, дополнительной сушке при 100-105°С в течение 1-1,5 ч и последующему истиранию в вибромельнице в течение 1-1,5 мин до получения порошка глины с содержанием не менее 85% частиц размером не менее 75 мкм, полученный порошок подвергают вторичной активации путем двустадийной механоактивации, включающей перемешивание его в двухвалковом смесителе с активирующей добавкой соды в количестве 3-3,5% и последующее продавливание глины с содой через 2 пары дырчатых вальцов, до получения среднего содержания оксида натрия не менее 2,5-3,5%, из подготовленной таким образом глины готовят суспензию с содержанием не менее 6% твердой фазы, которую подвергают обогащению в кавитационном дезинтеграторе до получения суспензии с содержанием монморриллолита не менее 95%, в котором не менее 85% частиц размером менее 2 мкм и со средним содержанием оксида натрия не менее 2,5%, обогащенную суспензию подвергают модификации путем введения при нагревании и перемешивании не более 30% (вес) модифицирующей добавки, в качестве которой используют алкилдиметилбензиламмоний хлорид, с последующим отделением, промывкой водой и сушкой полученного модифицированного продукта.
2. Способ по п.1, отличающийся тем, что истирание ведут в вибромельнице с агатовыми шарами.